ПОЛИКАРБОНАТНЫЕ СМОЛЫ И СПОСОБЫ ИХ ПОЛУЧЕНИЯ

1. Ароматическая поликарбонатная смола, которую получают реакцией переэтерификации ароматического дигидрокси соединения и сложного диэфира карбоновой кислоты, и которая удовлетворяет следующим условиям (1)-(3):
(1) средневязкостная молекулярная масса составляет от 13000 до 30000;
(2) количество остаточного ароматического моногидрокси соединения и количество остаточного ароматического дигидрокси соединения в смоле, каждое не превышает 20 ч./млн; и
(3) смола содержит, по крайней мере, одну из структурных единиц, имеющих представленные ниже формулы (1)-(5), и общее количество таких структурных единиц составляет от 1000 до 6000 ч./млн:
2. Способ получения поликарбонатной смолы с пониженным содержанием летучих примесей через обработку поликарбонатной смолы, содержащей летучие примеси, в расплаве для удаления летучих веществ, где указанное удаление летучих веществ в расплаве из смолы проводят после пропускания смолы через полимерный фильтр.
3. Способ по п.2, где удаление летучих веществ в расплаве проводят с применением аппарата, содержащего полимерный фильтр, расположенный между, по крайней мере, двумя дисковыми экструдерами с устройством для удаления газов, соединенных в ряд друг с другом.
4. Способ по п.2, где экструдер с червяками, вращающимися в одном направлении, применяют в качестве первого дискового экструдера с устройством для удаления газов, и экструдер с частично зацепленными червяками, вращающимися в противоположных направлениях, применяют в качестве последнего дискового экструдера с устройством для удаления газов.
5. Способ по любому одному из пп.2 и 3, где температура расплавленной смолы в последнем дисковом экструдере с устройством для удаления газов ниже, чем в первом дисковом экструдере с устройством для удаления газов.
6. Способ по любому одному из пп.2 и 3, где время пребывания расплавленной смолы в последнем дисковом экструдере с устройством для удаления газов короче, чем в первом дисковом экструдере с устройством для удаления газов.
7. Способ по любому одному из пп.2 и 3, где давление в выпускных отверстиях в последнем дисковом экструдере с устройством для удаления газов ниже, чем в первом дисковом экструдере с устройством для удаления газов.
8. Способ по любому одному из пп.2 и 3, где в экструдерах применяют агенты, способствующие удалению летучих веществ.
9. Способ по любому одному из пп.2 и 3, где применяют аппарат для производства поликарбонатной смолы, содержащий, по крайней мере, один реактора и, по крайней мере, один экструдер, где, по крайней мере, один из экструдеров является дисковым экструдером с устройством для удаления газов, и полимерный фильтр, установленный на входе в дисковый экструдер с устройством для удаления газов (вход в последний дисковый экструдер с устройством для удаления газов, если применяют два или более дисковых экструдера с устройством для удаления газов), где реакция переэтерификации дигидрокси соединения и сложного диэфира карбоновой кислоты проходит в реакторе, и удаление летучих примесей в расплаве проводят в экструдере.
10. Способ по любому одному из пп.1-3, где средневязкостная молекулярная масса поликарбонатной смолы составляет от 13000 до 30000.
11. Способ получения поликарбонатной смолы из дигидрокси соединения и сложного диэфира карбоновой кислоты способом переэтерификации с применением аппарата для производства поликарбонатной смолы, содержащего, по крайней мере, один экструдер, в котором, если температура смолы на входе в экструдер составляет Т1 (°С) и температура смолы на выходе из экструдера составляет Т2 (°С), Т2 не выше 370°С и ΔТ, полученная следующим уравнением (I), не выше 70°С:
ΔТ=Т2-Т1 (I).
12. Способ по п.11, где разница между максимальной предварительно заданной температурой (Tmax) и минимальной предварительно заданной температурой (Tmin) цилиндра в указанном экструдере является такой, которая удовлетворяет следующему уравнению (II):
Tmax-Tmin=40-120°С (II)
13. Способ по п.12, где Tmin составляет от 200 до 240°С.
14. Способ по любому одному из пп.11-13, где, по крайней мере, одним из указанных экструдеров является дисковый экструдер с устройством для удаления газов.
15. Способ по п.14, где последний из указанных экструдеров является дисковым экструдером с устройством для удаления газов.
16. Способ по любому одному из пп.11, 12, 13 или 15, где в экструдерах применяют агенты, способствующие удалению летучих веществ.
17. Способ по любому одному из пп.11, 12, 13 или 15, где средневязкостная молекулярная масса поликарбонатной смолы составляет от 13000 до 30000.